(57)【要約】【課題】  燃料物質を酸化物のまま、溶解せずに他の核分裂生成物元素との分離を可能とする。【解決手段】  （１）使用済燃料を加熱酸化することにより燃料要素を粉体化する粉体化工程；（２）前記粉体化工程で得られた粉体を硫化剤を含有する雰囲気中で加熱することにより燃料物質は還元し、核分裂生成物を選択的に硫化して硫化物あるいはオキシ硫化物にする選択硫化工程；（３）得られた燃料元素と核分裂生成物元素の化合物を流体に懸濁させ、磁気分離器を通過させることで燃料元素の化合物と一部の核分裂生成物元素の化合物を捕集し、更に磁化率の差に基づいて分離する磁気分離工程を含んでいる。【選択図】  図１
2005221439.tif 000002
【特許請求の範囲】
【請求項１】
使用済燃料を加熱酸化することにより燃料要素を粉体化する粉体化工程；
前記粉体化工程で得られた粉体を硫化剤を含有する雰囲気中で加熱することにより燃料物質は還元し、核分裂生成物を選択的に硫化して硫化物あるいはオキシ硫化物にする選択硫化工程；
該選択硫化工程によって得られた燃料元素と核分裂生成物元素の化合物を流体に懸濁させ、磁気分離器を繰り返し通過させることで燃料元素の化合物と少なくとも一部の核分裂生成物元素の化合物を捕集し、更に磁化率の差に基づいて燃料元素の化合物と核分裂生成物元素の化合物を分離する磁気分離工程；
を含むことを特徴とする選択硫化と磁気分離による再処理方法。
【請求項２】
磁気分離工程は、
（Ａ）磁場を印加した状態の磁気分離器に、燃料元素と核分裂生成物元素の化合物の懸濁流体を繰り返し通過させ、燃料元素の化合物を捕集し、核分裂生成物元素の化合物を核分裂生成物貯槽に回収する粒子捕集段階；
（Ｂ）磁場を印加した状態の磁気分離器に、懸濁物を含まない流体を通過させて洗浄する洗浄段階；
（Ｃ）磁場を印加していない状態の磁気分離器に、懸濁物を含まない流体を通過させ、流出物を燃料貯槽に回収する粒子の部分流出段階；
（Ｄ）磁場を印加していない状態の磁気分離器に、懸濁物を含まない流体を通過させると共に物理的あるいは電気的な作用を与えて、流出物を核分裂生成物貯槽に回収する粒子の完全流出段階；
からなる請求項１記載の再処理方法。
【発明の詳細な説明】
【技術分野】
【０００１】
本発明は、選択硫化と磁気分離により使用済燃料を再処理する方法に関し、更に詳しく述べると、使用済燃料粉体を硫化剤を含有する雰囲気中で加熱することにより、燃料物質は還元し、核分裂生成物を選択的に硫化して磁化率を調整し、更に磁気分離法を用いて燃料物質を回収する使用済燃料の再処理方法に関するものである。
【背景技術】
【０００２】
使用済燃料の再処理方法には、大別すると湿式法と乾式法があり、それぞれ幾つかの方法がある。現在、最も広く用いられているのは、ピュレックス法に代表される溶媒抽出法（湿式法の一種）であり、例えば特許文献１などに開示されている。
【０００３】
現在の再処理プロセスにおいては、全ての燃料を溶解した後で分離を行う。使用済燃料中のウランは酸化物であるため、湿式法（ピューレックス法など）においては強酸である硝酸を沸点近くまで加熱することが必要であり、乾式法（溶融塩電解法など）においては水分の存在により塩酸となる塩素ガスを吹き込みながら加熱することが必要となっている。そのため、従来から溶解に使用する容器としては、高腐食性の雰囲気に耐えられる材料で製作する必要がある。
【０００４】
また、使用済燃料を溶解した溶液からウランを回収するためには、抽出あるいは電気化学的な分離を必要とする。このことは、使用済燃料の９５％以上を占めるウランを抽出あるいは電解しなければならないことを意味し、このため多大な施設、設備及びエネルギーが必要となる。
【０００５】
溶解・分離したウランは、再度燃料として使用するために、二酸化ウラン（ＵＯ2 ）の形態に調整する必要がある。そのため湿式法の場合には、水分や酸を加熱し蒸発させ、更に析出した塩を酸化物にするまで温度を上げた状態で反応させる必要がある。また乾式法の場合には、電解することにより再度固体とし更に粉体にする必要がある。これらの工程については非常に多くのエネルギーを必要とする。
【０００６】
更に湿式法では有機溶媒の廃棄物が発生するし、乾式法では無機塩の廃棄物が発生し、それらの廃棄物処理に更に大規模な施設が必要となる。また、設備が大型化し、工程内の機器類も放射性廃棄物となる。これらの結果、大量の廃棄物が発生する。
【０００７】
その上、湿式法においてはウラン単体やプルトニウム単体が得られることから、核不拡散上の問題もあり、そのための保障措置への厳格な対応が必要となる。
【０００８】
なお、使用済燃料を再処理する際に脱被覆が施されるが、その方法として、使用済燃料を被覆管と共に酸化熱処理し、燃料要素のみを粉体化（ボロキシデーション）し脱被覆する方法が開発されている（例えば特許文献２参照）。
【特許文献１】特表２００１−５２２０５３号公報
【特許文献２】特開２００３−９８２９１号公報
【発明の開示】
【発明が解決しようとする課題】
【０００９】
本発明が解決しようとする課題は、従来技術では使用済燃料を溶解しなければ再処理できない点、廃棄物が大量に発生する点、などである。
【課題を解決するための手段】
【００１０】
本発明者らは、粉体化した使用済燃料物質を、硫化剤を含有する雰囲気中で加熱することにより、燃料物質は硫化されず核分裂生成物を選択的に硫化できること、これらの物質を流体（液体や気体）に懸濁させ、磁気分離器を通過させると、操作手順を工夫することにより、常磁性物質同士でありながら磁化率の差に基づいて燃料元素の化合物を捕集し、核分裂生成物元素の化合物を回収できることを見出し、それに基づき本発明を完成するに至ったものである。
【００１１】
即ち本発明は、
（１）使用済燃料を加熱酸化することにより燃料要素を粉体化する粉体化工程；
（２）前記粉体化工程で得られた粉体を硫化剤を含有する雰囲気中で加熱することにより燃料物質は還元し、核分裂生成物を選択的に硫化して硫化物あるいはオキシ硫化物にする選択硫化工程；
（３）該選択硫化工程によって得られた燃料元素と核分裂生成物元素の化合物を流体に懸濁させ、磁気分離器を繰り返し通過させることで燃料元素の化合物と少なくとも一部の核分裂生成物元素の化合物を捕集し、更に磁化率の差に基づいて燃料元素の化合物と核分裂生成物元素の化合物を分離する磁気分離工程；
を含む選択硫化と磁気分離による再処理方法である。
【００１２】
ここで上記の磁気分離工程は、
（Ａ）磁場を印加した状態の磁気分離器に、燃料元素と核分裂生成物元素の化合物の懸濁流体を繰り返し通過させ、燃料元素の化合物を捕集し、核分裂生成物元素の化合物を核分裂生成物貯槽に回収する粒子捕集段階；
（Ｂ）磁場を印加した状態の磁気分離器に、懸濁物を含まない流体を通過させて洗浄する洗浄段階；
（Ｃ）磁場を印加していない状態の磁気分離器に、懸濁物を含まない流体を通過させ、流出物を燃料貯槽に回収する粒子の部分流出段階；
（Ｄ）磁場を印加していない状態の磁気分離器に、懸濁物を含まない流体を通過させると共に物理的あるいは電気的な作用を与えて、流出物を核分裂生成物貯槽に回収する粒子の完全流出段階；
で構成するのが好ましい。
【００１３】
また、粉体化工程と選択硫化工程とに共通の加熱炉を用いて、粉体化工程は空気雰囲気中で行い、選択硫化工程は空気雰囲気から硫化水素、二硫化炭素、あるいは硫黄を含む窒素雰囲気に変えることで行う方法が望ましい。
【発明の効果】
【００１４】
本発明に係る再処理方法によれば、次のような効果が得られる。
・非常に腐食性の強い薬品を使用する溶解工程が不要となるため、機器の材料の耐食性を緩和することができ、機器の長寿命化を図ることができる。
・主成分のウランを固体状態で回収するため、ウラン分離のための抽出工程や電解工程が不要となる。
・ウランを酸化物ＵＯ2 の形で回収できるために、燃料製造のためにＵＯ2 へ再び調製する工程が不要となる。
・使用する薬品の種類及び使用量が少なく、廃棄物発生量を低減化できる。
・プルトニウムがウランと同伴するため、核不拡散性についての考慮をできるだけ少なくできる。
【発明を実施するための最良の形態】
【００１５】
まず加熱炉を用い、使用済燃料を空気雰囲気中で加熱酸化することにより、燃料要素を粉体化する。次に同じ加熱炉で、空気雰囲気から硫化水素、二硫化炭素、あるいは硫黄を含む窒素雰囲気に変え加熱することにより燃料物質（ウラン）を還元し、核分裂生成物を選択的に硫化して硫化物にする。その後、選択硫化工程によって得られた燃料元素と核分裂生成物元素の化合物を流体に懸濁させ、磁気分離器を繰り返し通過させることで燃料元素の化合物と少なくとも一部の核分裂生成物元素の化合物を捕集し、更に磁化率の差に基づいて燃料元素の化合物と核分裂生成物元素の化合物を分離回収する。
【００１６】
上記の磁気分離工程は、
（Ａ）まず、磁場を印加した状態の磁気分離器に、燃料元素と核分裂生成物元素の化合物の懸濁流体を繰り返し通過させ、燃料元素の化合物を捕集し、核分裂生成物元素の化合物を核分裂生成物貯槽に回収する。
（Ｂ）次に、磁場を印加した状態の磁気分離器に、懸濁物を含まない流体を通過させて洗浄する。
（Ｃ）そして、磁場を印加していない状態の磁気分離器に、懸濁物を含まない流体を通過させ、流出物を燃料貯槽に回収する。
（Ｄ）最後に、磁場を印加していない状態の磁気分離器に、懸濁物を含まない流体を通過させると共に物理的あるいは電気的な作用を与えて、流出物を核分裂生成物貯槽に回収する。
これによって、燃料物質（ウラン）を酸化物のまま、他の核分裂生成物元素と効率よく分離することが可能となる。
【実施例】
【００１７】
図１は、本発明に係る再処理方法の一実施例を示す工程説明図である。まず粉体化工程では、使用済燃料を空気雰囲気の加熱炉中で加熱（約５００℃以上）することにより燃料要素を粉体化する。これは、前述のように「ボロキシデーション」と呼ばれる既存技術である。これによってウランは、ＵＯ2 からＵ3 Ｏ8 （ＵＯ3 ）へ酸化すると同時に体積変化により燃料要素が破壊され、粉体となる。また、この際に、燃料中に含まれていた低沸点物質（希ガス類、トリチウム、１４−Ｃなど）は、気相に移行する。
【００１８】
なお、工学的には、加熱酸化以外の手法による粉体化も可能である。しかし、使用済燃料を取り扱うため、機械的な粉砕は粉塵を巻き起こし、汚染防御の観点からは好ましくない。従って、上記のような加熱酸化の手法が好ましい。
【００１９】
次に選択硫化工程では、前記粉体化工程で得られた粉体を硫化剤（硫化水素Ｈ2 Ｓ、二硫化炭素ＣＳ2 、あるいは硫黄Ｓ）を含有する窒素雰囲気中で加熱する。粉体化工程と同じ加熱炉を用い、粉体化工程での空気雰囲気から硫化水素、二硫化炭素、あるいは硫黄を含む窒素雰囲気に変えることで行う方法が望ましい。例えば、Ｈ2 Ｓ雰囲気下５００℃以上で数時間、あるいはＣＳ2 雰囲気下５００℃以下で数時間行う。硫黄を用いる場合には、例えば粉末状の硫黄を前記粉体化工程で得られた粉体と混合して約５００℃で加熱する。
【００２０】
これにより燃料物質は還元され、核分裂生成物は選択的に硫化されて硫化物あるいはオキシ硫化物になる。Ｕ3 Ｏ8 （ＵＯ3 ）はＵＯ2 となり、核分裂生成物（Ｍm Ｏn ）は選択的に硫化されてＭm Ｏn-L ＳL 、Ｍm Ｓn などの硫化物に変化する。これによって、使用済燃料のうちＵＯ2 に固溶している元素、特に希土類元素を析出させることができる。この選択硫化工程で得られる物質はＵＯ2 と核分裂生成物（ＦＰ）の硫化物、オキシ硫化物である。この硫化によって、より大きな磁化率をもつ物質を得ることができる。
【００２１】
そして磁気分離工程では、燃料元素と核分裂生成物元素の化合物を流体（液体や気体）に懸濁させ、磁気分離器を繰り返し通過させる。これによって、より磁化率の大きな物質は磁気分離器内で濃縮する。そして、磁化率の差に基づいて燃料元素の化合物と核分裂生成物元素の化合物を分離し、回収する。
【００２２】
図２は、粉体化及び選択硫化を実施するのに好適な反応容器の一例を示している。加熱処理が可能な反応容器１０内に使用済燃料を投入する。まず空気を供給し、空気雰囲気中で使用済燃料を加熱することにより粉体化処理する。次に、雰囲気を空気からＨ2 Ｓを含む窒素ガスに切り替えて加熱することにより選択硫化処理する。それによって、ＵＯ2 とと核分裂生成物元素の硫化物（ＦＰ硫化物）が得られる。
【００２３】
本発明で採用した磁気分離工程を図３に示す。
【００２４】
図３の（Ａ）は粒子捕集段階である。この段階では、磁場を印加した状態で磁気分離器２０に、燃料元素（ＵＯ2 ）と核分裂生成物元素の化合物（Ｍx Ｏ(y・z)Ｓz ）の懸濁物を含有している流体（液体または気体）をポンプ２２で繰り返し通過させる。これによって、磁化率の大きな物質（ウランを含む）を磁気分離器内に捕集する。磁気分離後に残存する流体はＦＰ貯槽２４に回収する。
【００２５】
図３の（Ｂ）は洗浄段階である。この段階では、磁場を印加した状態で磁気分離器２０に懸濁物を含まない流体（液体または気体）を流す。流体を流し始めた初期の段階では、残留物が流出してくるためＦＰ貯槽に回収する。しかし、その後の流体中には、磁気分離機２０内に捕集されている物質は流出しないため、廃棄物貯槽２６に回収し廃棄物として処理する。なお、この段階での「懸濁物を含まない流体」として、０．１Ｍ程度の希酸を用いると、磁気分離器２０内の硫化されたＦＰ元素については溶解し、溶離させることも可能である。
【００２６】
図３の（Ｃ）は粒子の部分流出段階である。この段階では、磁場を印加していない状態で、磁気分離器２０に懸濁物を含まない流体（液体または気体）を流す。この段階で得られる粒子はウランが主であるため、ウラン貯槽２８に回収する。その後、粒子を殆ど含まない状態まで洗浄する。
【００２７】
図３の（Ｄ）は完全流出段階である。この段階では、磁場を印加していない状態で磁気分離器２０に、懸濁物を含まない流体（液体または気体）を流す。更に、超音波などにより外部から刺激を与え、磁気分離器２０内に捕集された粒子を完全に分離除去する。このときに得られる粒子はＵＯ2 よりも磁化率の大きな物質の粒子が主であるため、流出してくる懸濁液を含む流体はＦＰ貯槽２４に回収する。なお、外部から刺激を与える方法として、超音波を印加する方法の他、高速のガスを流す方法、磁気分離器に電位を印加する方法などでもよい。
【００２８】
このような手順を採用することによって、常磁性物質同士でも高い効率で分離可能となるため、燃料物質と核分裂生成物を分離することができる。核分裂生成物を洗い流し、回収したＵＯ2 を乾燥することで、燃料として再利用することが可能となる。
【００２９】
上記ではウランについてのみ言及したが、使用済燃料中に含まれているプルトニウムも同様に取り出すことができる。使用済燃料中に存在するプルトニウムの場合、ウランに固溶しているものと、酸化プルトニウム（ＰｕＯ2 ）の形で存在しているものがある。空気雰囲気中で加熱した場合、ＰｕＯ2 の状態にあるものはＰｕＯ2 のままと考えられ、固溶しているものはＰｕＯ2 になるか、そのままウランに固溶していると考えられる。次の選択硫化の工程では、自由エネルギー変化から理論的に、プルトニウムはウランと同様に酸化物（ＰｕＯ2 ）として残ると考えられる。ＰｕＯ2 はＵＯ2 と同様の挙動を示し、ウランと同伴して回収される。
【００３０】
ところで、使用済の燃料棒は、ハル（被覆管）の内部に燃料要素（ペレット）を充填した構造である。上記の説明は、ハルを取り除いた燃料要素からの工程を想定している。しかし、必ずしも予めハルを取り除いておく必要はない。ハルが含まれている場合には、ハル表面に付着している核分裂生成物元素の硫化が進む。またハル自身も硫化されるが、硫化の状態は表面に止まる。更にハルの表面から内部に核分裂生成物元素が侵入している深さは、せいぜい１０μｍ程度であるので、表面を硫化することによって、ハル自身を除染できる利点も生じる。
【００３１】
（選択硫化についての実験例）
Ｈ2 Ｓ及びＣＳ2 を硫化剤としてＵＯ2 と希土類酸化物Ｌｎ2 Ｏ3 （Ｌｎ＝Ｎｄ，Ｅｕ）の選択的な硫化についての実験を行った。Ｈ2 Ｓガスを用いた場合、Ｌｎ2 Ｏ2 Ｓ，ＥｕＳ，Ｎｄ3 Ｓ4 が７７３Ｋの条件で生成したが、ＵＯ2 は反応しなかった。ＣＳ2 を用いた場合、Ｅｕ3 Ｓ4 やＮｄ2 Ｓ3 がＥｕＳ，Ｎｄ3 Ｓ4 同様に得られたが、ウランは硫化されなかった。選択硫化において可能な組み合わせ例としては、
（ａ）ＵＯ2 ，Ｅｕ2 Ｏ2 Ｓ，Ｎｄ2 Ｏ2 Ｓ
（ｂ）ＵＯ2 ，ＥｕＳ，Ｎｄ2 Ｏ2 Ｓ
（ｃ）ＵＯ2 ，Ｅｕ2 Ｏ2 Ｓ，Ｎｄ3 Ｓ4
（ｄ）ＵＯ2 ，ＥｕＳ，Ｎｄ3 Ｓ4
（ｅ）ＵＯ2 ，Ｅｕ3 Ｓ4 ，Ｎｄ2 Ｓ3
がある。
【００３２】
（磁気分離についての実験例１）
前項の選択硫化についての実験例で述べた調整可能な（ａ）〜（ｅ）までの５種類の物質の組み合わせで磁気分離試験を行った。適当な硫化物を求める実験のために使用した装置を図４に示す。磁性線を充填した磁気フィルタ３０に、永久磁石３２により磁場を印加する構造の磁気分離器３４を用い、懸濁液を流し込んだ。ここでは、ポンプを用いず、自然落下により流出させた。
【００３３】
１）磁気フィルタ
・フィルタ：長さ４ｃｍ、開口径ｌｍｍ
・充填物：磁性線（材質：ＳＵＳ３４０、線径：５０μｍ、メリヤス織りの網を丸めたもの、充填率：１．５ｖｏｌ％）
２）永久磁石
・磁石（磁場）長さ：５ｃｍ、磁束密度：０．５Ｔ
３）磁気分離仕様
・懸濁媒体：水
・懸濁液量：１０ｍＬ
・懸濁粒子濃度：化合物として、それぞれ０．５ｇ／Ｌ
・流量：約６ｍＬ／分
【００３４】
ほぼ同量のＵ、Ｎｄ、Ｅｕの化合物を水に懸濁させ、磁気分離器３４を通過させた。流出した液を回収し、再度磁気分離器３４に投入する操作を繰り返した。３回通過した流出液中のそれぞれの元素の濃度を定量し、ＥｕとＮｄの濃度をＵの濃度で除する事によりＵとの分離割合を算出した。その結果を表１に示す。この結果から、硫化物としては、上記（ｄ）のＵＯ2 ，ＥｕＳ，Ｎｄ3 Ｓ4 、および（ｅ）のＵＯ2 ，Ｅｕ3 Ｓ4 ，Ｎｄ2 Ｓ3 の組み合わせで良好な分離能が得られることが分かった。なお、表１では比較のため、Ｅｕ，Ｎｄの酸化物との分離データも示している（比較例）。
【００３５】
【表１】
2005221439.tif 000003
【００３６】
（磁気分離についての実験例２）
実験に使用した装置を図５に示す。これは、磁性線を充填した磁気フィルタ４０に、電磁石４２により磁場を印加する構造の磁気分離器４４を用い、スターラ４６を具備している懸濁液貯槽４８からポンプ５０で吸引することで、磁気フィルタ４０を通過させて懸濁液貯槽４８に戻す構成である。
１）磁気フィルタ
・フィルタ：長さ５ｃｍ、開口径ｌｍｍ
・充填物：磁性線（材質：ＳＵＳ３４０、線径：５０μｍ、メリヤス織りの網を丸めたもの、充填率：１．７ｖｏｌ％）
２）電磁石
・磁石（磁場）長さ：５ｃｍ、磁束密度：０．８Ｔ
３）磁気分離仕様
・懸濁媒体：水
・懸濁液量：３０ｍＬ
・懸濁粒子濃度：酸化物として、それぞれ０．５ｇ／Ｌ
・ポンプ流量：約６ｍＬ／分（磁気フィルタ内での線速度：１８ｃｍ／ｍｉｎ）
【００３７】
磁気分離は、一般的な方法と異なり、数段階での操作により分離能を向上させる。上記の表１の結果によれば、Ｅｕ2 ０3 とＵＯ2 の分離能は０．８８である。そこで、磁場を停止した後に、一定時間水を流し、磁気分離器４０内に滞留している物質を流し出した。更に、磁気分離器４０に残留している物質を超音波にて洗浄し回収した。この段階で得られた物質中では、Ｅｕ／Ｕ＝１．８５となった。このことから、分離能が０．８８から計算されるＥｕ／Ｕの値１．１４と比較して濃縮されていることが分かる。
【００３８】
更に、ＵＯ2 と磁化率のほぼ等しいＮｉ０とＥｕ2 ０3 を磁気分離器内に捕集し、磁気分離器の水による通水時間と超音波印加によって、回収される物質のＥｕ／Ｎｉ比がどのように変化するかを試験した（なお、通水中に、捕集された物質は流出しなかった）。その結果、洗浄時間が長くなると、回収された物質中に含まれるＥｕの濃度が上昇することが分かった。結果を表２に示す。通水時間を長くすることにより、物質の損失が無く、更に分離能が上昇する。従って、このような磁気分離手順を用いることにより、磁気分離による分離能がより一層向上することが確認できた。
【００３９】
【表２】
2005221439.tif 000004
【００４０】
以上のような本発明方法は、次のような利点がある。
・硫化され難い材料の反応容器を用いる必要があるが、溶解については、希酸で且つ室温での部分的な溶解であるため、腐食性については従来方法と比べ十分小さくすることができる。また耐腐食性を考慮することによって、機器の長寿命化を図ることができる。
・磁気分離後に残留するウランは、燃料として使用する化学形態（ＵＯ2 ）であるので、再び酸化処理をする必要はなく、そのための施設などは不要であり、勿論それに伴うエネルギーも不要である。
・使用する薬品は、主に硫化に用いるＨ2 Ｓ、ＣＳ2 、あるいはＳのみである。また、硫化物を溶解するとＨ2 Ｓが発生するが、このＨ2 Ｓは回収して再度硫化物の生成に利用できる。硫化剤としてＣＳ2 を用いた場合でも、発生する気体はＣＯ2 及びＨ2 Ｓであり、これらは非放射性の気体廃棄物として処理できる。Ｓを用いた場合にはＳＯ2 が発生するが、クラウス法によりＨ2 Ｓと反応させることで固体硫黄として回収できる。従って、使用する薬品の廃棄物を大幅に低減できる。また、工程設備も小型化でき、簡素化されるため、廃棄物量を低減できる。
・プルトニウムについても、ウランと同様の挙動をとるためウランに同伴する。従って、ウラン単体あるいはプルトニウム単体が工程内に存在することがないため、核不拡散性の高い工程が設計できる。
【００４１】
付記
本発明方法は、核分裂生成物元素の選択的な硫化と磁気分離が主要な工程であり、この技術を利用することで、
・再処理工程から発生する廃液・廃棄物の処理
・海水からのウランの回収
・坑道排水からのウランの除去
・産業廃棄物中の重金属の回収
などへの応用も期待できる。
【図面の簡単な説明】
【００４２】
【図１】本発明に係る再処理方法の一例を示す工程説明図。
【図２】粉体化と選択硫化に用いるのに好適な反応容器の概要図。
【図３】磁気分離の工程説明図。
【図４】実験で用いた磁気分離器の説明図。
【図５】実験で用いた他の磁気分離器の説明図。
【符号の説明】
【００４３】
１０  反応容器
２０  磁気分離器
【図１】
2005221439.tif 000005
【図２】
2005221439.tif 000006
【図３】
2005221439.tif 000007
【図４】
2005221439.tif 000008
【図５】
2005221439.tif 000009